"ハイドロゲルシートを用いることを特徴とする皮膚創傷患部における創床環境調整用シート。創床環境調整が皮膚創傷患部における細菌により形成されたバイオフィルムの除去である請求項1に記載のシート。創床環境調整が感染創からの細菌の除去および/または感染が予想される創部からの細菌の除去および/または細菌生育の抑制である請求項1に記載のシート。ハイドロゲルシートが、水溶性高分子、グリセリンおよび水を含有するハイドロゲルを、ポリウレタンフィルムと疎水性繊維からなる2層のラミネートフィルムに塗布してなるハイドロゲルシートであって、その透湿度が200~2000g/m2/24hである請求項1から3のいずれかに記載のシート。ハイドロゲルシートを用いて皮膚創傷患部における創床環境調整を行うことを特徴とする創傷の治療方法。ハイドロゲルシートを用いて皮膚創傷患部における細菌により形成されたバイオフィルムを除去することを特徴とする請求項5に記載の創傷の治療方法。ハイドロゲルシートを用いて感染創からの細菌の除去および/または感染が予想される創部からの細菌の除去および/または細菌生育の抑制をすることを特徴とする請求項5に記載の創傷の治療方法。ハイドロゲルシートが、水溶性高分子、グリセリンおよび水を含有するハイドロゲルを、ポリウレタンフィルムと疎水性繊維からなる2層のラミネートフィルムに塗布してなるハイドロゲルシートであって、その透湿度が200~2000g/m2/24hである請求項5から7のいずれかに記載の創傷の治療方法。ハイドロゲルシートを用いて皮膚創傷患部において、創床環境調整に付することを特徴とする創傷の治療剤。ハイドロゲルシートを用いて皮膚創傷患部における細菌により形成されたバイオフィルムを除去することを特徴とする請求項9に記載の創傷の治療剤。ハイドロゲルシートを用いて感染創からの細菌の除去および/または感染が予想される創部からの細菌の除去および/または細菌生育の抑制をすることを特徴とする請求項9に記載の創傷の治療剤。ハイドロゲルシートが、水溶性高分子、グリセリンおよび水を含有するハイドロゲルを、ポリウレタンフィルムと疎水性繊維からなる2層のラミネートフィルムに塗布してなるハイドロゲルシートであって、その透湿度が200~2000g/m2/24hである請求項9から11のいずれかに記載の創傷の治療剤。本発明は、従来の問題を解決し、痂皮壊死組織や細菌により形成されたバイオフィルムの除去や創傷部での細菌数の抑制並びに滲出液を調整するなど創床環境の調節作用に優れ、かつ、交換時に痛みや再生された皮膚を損傷するおそれのない創傷用ハイドロゲルシートおよびその利用方法を提供することにある。上記課題を解決するために、本発明者らが鋭意検討を行った結果、水溶性高分子、グリセリン、水を含有してなるハイドロゲルをポリウレタンフィルムと疎水性繊維からなる2層のラミネートフィルムに塗布し、その透湿度を200~2000g/m2/24hとし、かつ創傷用ハイドロゲルシートが、痂皮壊死組織や細菌により形成されたバイオフィルムの除去並びに滲出液を調整するなど創床環境の調節作用に優れ、交換時に痛みや再生された皮膚を損傷するおそれのないことを見出し、本発明を完成した。即ち、本発明は以下の態様で示される。1ハイドロゲルシートを用いることを特徴とする皮膚創傷患部における創床環境調整用シート。2創床環境調整が皮膚創傷患部における細菌により形成されたバイオフィルムの除去である上記1に記載のシート。3創床環境調整が感染創からの細菌の除去および/または感染が予想される創部からの細菌の除去および/または細菌生育の抑制である上記1に記載のシート。4ハイドロゲルシートが、水溶性高分子、グリセリンおよび水を含有するハイドロゲルを、ポリウレタンフィルムと疎水性繊維からなる2層のラミネートフィルムに塗布してなるハイドロゲルシートであって、その透湿度が200~2000g/m2/24hである上記1から3のいずれかに記載のシート。5ハイドロゲルシートを用いて皮膚創傷患部における創床環境調整を行うことを特徴とする創傷の治療方法。6ハイドロゲルシートを用いて皮膚創傷患部における細菌により形成されたバイオフィルムを除去することを特徴とする上記5に記載の創傷の治療方法。7ハイドロゲルシートを用いて感染創からの細菌の除去および/または感染が予想される創部からの細菌の除去および/または細菌生育の抑制をすることを特徴とする上記5に記載の創傷の治療方法。8ハイドロゲルシートが、水溶性高分子、グリセリンおよび水を含有するハイドロゲルを、ポリウレタンフィルムと疎水性繊維からなる2層のラミネートフィルムに塗布してなるハイドロゲルシートであって、その透湿度が200~2000g/m2/24hである上記5から7のいずれかに記載の創傷の治療方法。9ハイドロゲルシートを用いて皮膚創傷患部において、創床環境調整に付することを特徴とする創傷の治療剤。10ハイドロゲルシートを用いて皮膚創傷患部における細菌により形成されたバイオフィルムを除去することを特徴とする上記9に記載の創傷の治療剤。11ハイドロゲルシートを用いて感染創からの細菌の除去および/または感染が予想される創部からの細菌の除去および/または細菌生育の抑制をすることを特徴とする上記9に記載の創傷の治療剤。12ハイドロゲルシートが、水溶性高分子、グリセリンおよび水を含有するハイドロゲルを、ポリウレタンフィルムと疎水性繊維からなる2層のラミネートフィルムに塗布してなるハイドロゲルシートであって、その透湿度が200~2000g/m2/24hである上記9から11のいずれかに記載の創傷の治療剤。本発明の創傷用ハイドロゲルシートは、痂皮、壊死組織や不良肉芽を除去し、滲出液を吸収する。さらに、創面の細菌バイオフィルムや細菌の除去や細菌の増殖の抑制作用を有し、創床環境を整えることで創傷治癒を増進する。一方、滲出液を吸収し、適切な湿潤環境を保持すると共に創辺縁部の健常な皮膚の浸軟を防ぐ。すなわち、この創傷用ハイドロゲルシートの主たる用途は、痂皮や壊死組織等を有する創傷における痂皮や壊死組織の緩和な除去、細菌バイオフィルムや感染創における緩和な細菌除去、急性創傷における細菌増殖の予防並びに創面からの滲出液を垂直方向にドレナージすることにより創辺縁を含む健常な皮膚を浸軟させることなく適度の湿潤環境を維持することにより障害や感染を防ぎ、創傷床を健全化することであり、これにより創床環境調整等の創管理が容易となり創傷を治癒に向かわせることが可能となる。また、この創傷用ハイドロゲルシートは、皮膚疾患等に対する物理的治療、化学的治療処置後の病変除去等にも有用である。かかる創傷用ハイドロゲルシートは通常、袋から取出して創傷に貼付することにより、創傷を清拭したり、壊死組織を除去し、創傷滲出液を吸収し、感染を抑え、創傷床を整え、治癒を促すことができる。以下に本発明をより詳細に説明する。本発明のハイドロゲルシートは、その透湿度が200~2000g/m2/24hであることが好ましく、より好ましくは500~1500g/m2/24hである。透湿度が200g/m2/24h未満の場合は、蒸れによる皮膚刺激が発生する恐れがあり、好ましくない。また2000g/m2/24hより大きいと創傷面を適度な湿潤環境に長時間維持することができなくなり、好ましくない。本発明のポリウレタンフィルムを構成するポリウレタン樹脂は、エーテル系、エステル系等の一般的なウレタン樹脂を用いることができ、特に制限されることはない。本発明で使用されるポリウレタンフィルムは、厚みが5~25μmであり、定荷重伸長率が5以上である。ポリウレタンフィルムの厚みは5μm未満だと機械的強度不足及びピンホールの増大により創傷面を適度な湿潤環境に維持することができないため、好ましくない。逆に25μmより厚くなると定荷重伸長率が5未満となり、伸縮性が損なわれるため、創傷面の保護が難しくなる。また透明性も低下するため、創傷面の観察ができなくなり、好ましくない。ポリウレタンフィルムにラミネートする疎水性繊維としては、ポリエステル、ナイロン、アクリル、ポリプロピレン、ポリエチレン等を使用することができる。このように作製されたポリウレタンフィルムと疎水性繊維からなる2層のラミネートフィルムの透湿度は、創傷面の治癒を促進するのに適した湿潤環境を長時間保てるように200~5000g/m2/24hの範囲内であることが好ましく、より好ましくは300~3000g/m2/24hである。透湿度が5000g/m2/24hより大きいと湿潤環境を長時間保てず、創傷面の治癒の促進効果が低下する。また、200g/m2/24h未満の場合は、蒸れによる皮膚刺激が発生する恐れがあり、好ましくない。水溶性高分子としては例えば、ゼラチン、加水分解ゼラチン、ポリアクリル酸、ポリアクリル酸ナトリウム、ポリアクリル酸部分中和物、ポリアクリル酸デンプン、ポリビニルアルコール、ポリビニルピロリドン、ヒドロキシプロピルセルロース、ヒドロキシプロピルメチルセルロース、ヒドロキシエチルセルロース、メチルセルロース、カルメロースナトリウム、カルボキシビニルポリマー、メトキシエチレン無水マレイン酸共重合体、N-ビニルアセトアミド共重合体、キサンタンガム、アラビアガム等を単独又は2種以上の組み合わせで用いることができるが、ポリアクリル酸、ポリアクリル酸部分中和物およびカルメロースナトリウムの組み合わせが特に好ましい。前記水溶性高分子のハイドロゲルシート中における配合量は、ゲル重量に対して3~20重量であり、より好ましくは、5~15重量である。配合量が3重量未満では、ゲル粘度が低すぎて貼付剤として成形することが難しくなり、20重量を越えると水溶性高分子がゲル中で均一に溶解せず、良好なゲルが形成されないため、好ましくない。ハイドロゲルシート中の水の配合量は、ゲル重量に対して30~80重量、好ましくは40~75重量である。含水量が80重量を超えた場合、滲出液の吸収性が低下するため、好ましくない。また、30重量未満では、粘着力が強くなりすぎて、創傷被覆材の交換時に痛みや再生された皮膚を損傷するおそれや、皮膚への保湿性が減じるため創傷面の治癒を促進するのに適した湿潤環境に維持することができなくなり好ましくない。また、ハイドロゲルシート中のグリセリン配合量は、ゲル重量に対して10~40重量であり、好ましくは15~30重量である。ハイドロゲルシート中のグリセリン配合量が10重量未満では、皮膚に対する保湿性が低下するため創傷面の治癒を促進するのに適した湿潤環境に維持することができなくなる。また、ハイドロゲルシート中のグリセリン配合量が40重量より多くなるとゲル表面に維持出来なくなったグリセリンが浮き出し現象を起こし、貼付時にべとつきが生じたり、粘着力が低下するといった問題が生じる。ハイドロゲルシートを構成する上記以外の組成については特に制限はなく、例えば、賦形剤、保湿剤、安定化剤、架橋剤などを配合させることができる。賦形剤としては例えば、カオリン、酸化チタン、無水ケイ酸、酸化亜鉛、ベントナイト等を単独又は2種以上の組み合わせで用いることができる。しかし、ハイドロゲルシートを創傷面に貼付した時、創傷面が観察できるようにハイドロゲルシートに透明性を持たせる必要性があるため、特に無水ケイ酸が好ましく、その配合量は、ゲル重量に対して0.1~5重量が好ましい。グリセリン以外の保湿剤としては、例えば、D-ソルビトール液、1,3-ブチレングリコール、ジプロピレングリコール、ポリエチレングリコール、ポリプロピレングリコール、DLピロリドンカルボン酸ナトリウム液等を単独又は2種以上の組み合わせで用いることができ、その配合量は、ゲル重量に対して10~30重量が好ましい。安定化剤としては例えば、エデト酸塩、パラオキシ安息香酸エステル、酒石酸、酢酸トコフェロール、アスコルビン酸、亜硫酸水素ナトリウム等を単独又は2種以上の組み合わせで用いることができる。また、ハイドロゲルシートのpHは、皮膚刺激性の点からpH3.5~6.5の範囲が好ましく、さらにはpH4.0~5.5の範囲がより好ましい。架橋剤としては例えば、乾燥水酸化アルミニウムゲル、アルミニウムグリシネート、ジヒドロキシアルミニウムアミノアセテート、合成ヒドロタルサイト、メタケイ酸アルミン酸金属塩などの多価金属化合物等を単独又は2種以上の組み合わせで用いることができる。その配合量は、その種類に応じて異なるが、ゲル重量に対して0.001~1重量が好ましい。また、必要に応じて防腐剤、抗酸化剤、可塑剤、乳化剤、界面活性剤等を配合させることができる。本発明のハイドロゲルシートは、創傷部に適用したときには皮膚の動きに追随できる程度の粘着力が必要であり、またその交換時では再生した皮膚を損傷しない程度の粘着力が求められる。従って、本発明のハイドロゲルシートでは適用時吸水前の粘着力は、JISZ0237のボールタック試験法に準じて行なう傾斜角30°でのボールタック試験法においてボールナンバーが8~12であり、交換時8時間吸水後のボールナンバーが3以下に設定される。適用時のボールナンバーが8~12であれば創傷部に適用したとき皮膚の動き追随できる適度な粘着力を持つことができる。またボールナンバーが8未満であれば初期粘着力が低いため可動する創傷部に適用したときに、皮膚の動きに追随することができず、すぐに剥がれてくるという問題が起こるため好ましくない。また、12を越えると創傷部に適用したとき、粘着力が強すぎるために皮膚刺激が起こる可能性があり、好ましくない。一方、交換時のボールナンバーが3以下であれば交換時の痛みや再生された皮膚を損傷することのない粘着力であり、3を越えると粘着力が高すぎるために交換時の痛みや、再生された皮膚を損傷する可能性があり好ましくない。ハイドロゲルシート表面を被覆するプラスチックフィルムとしては、ポリエチレン、ポリプロピレン、ポリエステル、ポリ塩化ビニルまたはこれらの表面をシリコーン処理、コロナ放電処理、凹凸処理、プラズマ処理等をしたものを用いることができる。本発明のハイドロゲルシートの製造方法は、特に限定はなく公知の製造方法で製造することができる。例えば、前記の様な構成で組成されたハイドロゲルを支持体上に展延し、ハイドロゲル表面をプラスチックフィルムで被覆することにより、ハイドロゲルシートを成形することができる。必要に応じては、通常行われている滅菌方法である放射線滅菌、電子線滅菌、エチレンオキシド滅菌等を行うことができる。以下に、実施例及び比較例を示し、本発明をさらに具体的に説明するが、本発明はこれらの実施例に限定されるものではない。実施例1精製水適量にカルボキシビニルポリマー1.6gを溶解した後、D―ソルビトール液20g加え、均一になるまで混合した。更にポリアクリル酸0.3g、酒石酸1.2g、濃グリセリン20.7g、カルメロースナトリウム3.5g、ポリアクリル酸部分中和物4g、無水ケイ酸0.1g、ヒマシ油1.5g、ジヒドロキシアルミニウムアミノアセテート0.07g、エデト酸ナトリウム0.08g、精製水適量を均一に混合してハイドロゲルを調製した。このハイドロゲルをウレタン20μm/ナイロンエラストマー25g/m2上に展延し、ゲル表面をポリエステルフィルムで被覆することによりハイドロゲルシートを成形した。実施例2ハイドロゲルの調製方法は、実施例1と同じで支持体をウレタン20μm/ナイロントリコットに変更して展延し、ゲル表面をポリエステルフィルムで被覆することによりハイドロゲルシートを成形した。実施例3精製水適量に無水ケイ酸0.5gを溶解した後、尿素1.0g、エデト酸ナトリウム0.08g、ヒマシ油0.5gを加え、均一になるまで混合した。更に20ポリアクリル酸水溶液15.0g、酒石酸0.3g、濃グリセリン16.0g、カルメロースナトリウム4.0g、ポリアクリル酸部分中和物5.0g、メタケイ酸アルミン酸マグネシウム0.06g、乾燥水酸化アルミニウムゲル0.02g、精製水適量を均一に混合してハイドロゲルを調製した。このハイドロゲルをウレタン20μm/ナイロンエラストマー25g/m2上に展延し、ゲル表面をポリエステルフィルムで被覆することによりハイドロゲルシートを成形した。試験例1実施例1~3のハイドロゲルシート、および比較例1~5より得られた創傷被覆材を用いて伸縮性、透湿性、吸水性、粘着力を以下の試験方法に従って測定した。測定値は、それぞれ3回測定し、その平均値を求めたものである。結果を表2に示す。1伸縮性試験伸縮性試験は、JISL1096の一般織物試験方法の伸縮織物に準拠して実施した。試験材料を2×6cmに裁断し、4cm間隔で印を付けたL0.ラインの外側にクリップをつけて、100g定荷重をかけ、印間の距離を測定しL1、次式により伸長率を算出した。伸長率=L0-L1/L0×100L0:もとの印間の長さ4cmL1:100g定荷重をかけたときの印間の長さcm2透湿性試験透湿性試験は、JISZ0208のカップ法に準拠して実施した。ガラス容器内径:56mm、深さ11mmに精製水約10mLを入れ、試験材料を直径80mmの円形に裁断し試験片、膏体面を内側にしてガラス容器開口部を覆い、ガラス容器端部をパラフィン系の伸縮フィルムにて密封し、この重量を測定したW0。次に40°C-75の恒温恒湿器に24時間静置し、放冷後の重量を精密に測定しW1、次式により透湿度を算出した。透湿度g/m224h=W0-W1×10000÷AW0:試験前重量gW1:試験後重量gA:ガラス容器の開口部の面積26.4cm23吸水性試験ステンレス容器内径:88mm、深さ15mmに生理食塩水約10mLを入れ、試験材料を4×4cmに裁断し試験片、膏体面を内側にして容器内に密封した状態で8時間保存した。容器内に入れる前の試験片重量W0と8時間後に取り出した試験片重量W1とを比較した。吸収量:W1-W04粘着力試験医薬品製造販売指針2005第IV部医薬品の製造販売承認申請、第1章粘着力試験に記載の試験器を用いて、水平に対して30度の斜面上に試験製剤の粘着面を上に向けて置く。上部10cm、下部15cmの部分を適当な紙で覆い、中央に5cmの粘着面を残す。直径3.2mm~34.9mmの一連のスチールボールを斜面の上端より転がして、中央の粘着面に5秒以上停止するボールの号数を測定した。これを吸水前と8時間吸水後の製剤で評価した。試験例2実施例1~3及び比較例1~2で用いた支持体の透湿度をJISL1099繊維製品の透湿度試験方法にしたがって塩化カルシウム法A-1法、40°C-90RHで測定した結果を表3に示す。試験例3実施例1~3のハイドロゲルシートおよび比較例1、3、4より得られた創傷被覆材を湿らしたスポンジに上に貼り付けた。そのスポンジを37°Cの温水が循環しているステンレス容器に入れた。さらにハイドロゲルシートあるいは創傷被覆材とスポンジの間に温湿度センサーを挟み込み貼付部位の温湿度の変化を測定開始後60分まで、および引き続き24時間まで経時的に測定した。それぞれの結果を図1及び図2に示す。試験例4実施例1~3のハイドロゲルシート、および市販品である比較例3~5より得られた創傷被覆材をボランティア5名の前腕に4時間貼付し、下記の基準によって皮膚接着性及び剥離時の痛み評価を行った。1皮膚接着性皮膚接着性については、剥がれなかった、半分剥がれた、剥がれたの3段階評価を行い、結果を表4に示す。2剥離時の痛み皮膚からの剥離時の痛みについては、全く痛くない、あまり痛みを感じない、痛いの3段階評価を行い、結果を表5に示す。試験例5実施例2より得られた創傷用ハイドロゲルシートをラットの背部に作製した痂皮形成後の分層欠損創部位に貼付し、貼付8時間後に剥離し、痂皮の除去状況を患部への被覆材の固着または75以上の痂皮残存剥離時に力を要するかまたは痂皮が50以上残存簡単に剥離できかつ痂皮の残存が殆ど無いの3段階評価を行った。その結果、痛みを訴えることなく実施例2を8時間貼付し、剥離するだけで、簡便に創部から痂皮などを除去することができた。以下、表6に結果を示す。評価基準点1:簡単に剥離できかつ痂皮の残存が殆ど無い2:剥離時に力を要するかまたは痂皮が50以上残存3:患部への被覆材の固着または75以上の痂皮残存乾燥した痂皮に8時間貼付すると、痂皮が軟化し、貼付剤剥離時に一緒に簡単に剥離した。試験例5における投与前の痂皮および剥離後の創傷部の状態、並びに剥離後の実施例2のハイドロゲルシートの状態を図3、図4および図5に示す。試験例6実施例1のハイドロゲルシートおよび市販品である比較例6より得られた創傷被覆材をマウス24匹の緑膿菌感染創に48時間毎に交換しながら貼付し、受傷5日後に組織中の細菌数、創収縮率並びに上皮伸長について評価を行った。その結果、感染創並びに限界的保菌状態での細菌数を減少させ、健常皮膚へのダメージを防ぎながら創部の湿潤環境を維持することにより、創傷の難治化を防ぐ。更に、創傷治癒の環境を整えることにより、創傷治癒の促進をうながすと考えられた。1組織中の細菌数患部組織を採取し、重量測定後、細菌培養を行って菌数を測定した。その結果、図6に示すように、実施例1は、比較例6と比べ有意に細菌数が減少しており、感染創並びに限界的保菌状態の創部に対する有効性が認められた。2創収縮率患部の表皮創縁間隙の距離を測定し、以下の式により創収縮率を算出した。創収縮率=表皮創縁間隙の距離/創端における毛包間の距離×100その結果、図7に示すように、実施例1は、比較例6と比べ、創面積の収縮が認められ、創傷治癒が促進されていると考えられた。3上皮伸長患部の創端における毛包から表皮創縁までの距離を測定し、上皮伸長を求めた。その結果、図8に示すように、実施例1は、比較例6と比べより多くの上皮の伸長が認められ、創傷治癒が促進されていると考えられた。4周囲皮膚の浸軟面積作創3日目と5日目に創周囲の皮膚が浸軟している面積を測定した。その結果、図9に示すように、比較例6は、実施例1に比べて皮膚の浸軟が進んでおり、皮膚の浸軟面積に有意差が認められた。更に、実施例1が時間の経過に伴い浸軟面積が減少していたのに比べ、比較例4では浸軟面積が増加していた。このことから、実施例1は、創面から浸出液を垂直方向にドレナージすることにより、創周囲の健常皮膚への浸軟によるダメージを防ぐと共に感染のリスクを軽減させると考えられた。"